СПОСОБ ПОЛУЧЕНИЯ МНОГОСЛОЙНОГО ПОКРЫТИЯ ДЛЯ РЕЖУЩЕГО ИНСТРУМЕНТА (ВАРИАНТЫ)

1. Способ получения многослойного покрытия для режущего инструмента, включающий вакуумно-плазменное нанесение многослойного покрытия, отличающийся тем, что наносят нижний слой из нитрида хрома и верхний - из нитрида соединения титана, алюминия и хрома, или молибдена, или ниобия, или кремния, а нанесение слоев покрытия осуществляют расположенными горизонтально в одной плоскости тремя катодами, первый из которых выполняют из сплава титана и алюминия, второй - из хрома и располагают противоположно первому, а третий изготавливают составным из титана и хрома или титана и молибдена, или титана и ниобия, или из сплава титана и кремния и располагают между ними, причем нижний слой наносят с использованием второго катода, а верхний слой - с использованием первого и третьего катодов.
2. Способ по п.1, отличающийся тем, что наносят верхний слой из нитрида соединения титана, алюминия и хрома при их соотношении, мас.%: титан 70,5-79,5, алюминий 14,0-20,0, хром 6,5-9,5, а третий катод изготавливают составным из титана и хрома.
3. Способ по п.1, отличающийся тем, что наносят верхний слой из нитрида соединения титана, алюминия и молибдена при их соотношении, мас.%: титан 75,5-82,5, алюминий 14,0-20,0, молибден 3,5-4,5, а третий катод изготавливают составным из титана и молибдена.
4. Способ по п.1, отличающийся тем, что наносят верхний слой из нитрида соединения титана, алюминия и ниобия при их соотношении, мас.%: титан 70,0-80,0, алюминий 14,0-20,0, ниобий 6,0-10,0, а третий катод изготавливают составным из титана и ниобия.
5. Способ по п.1, отличающийся тем, что наносят верхний слой из нитрида соединения титана, алюминия и кремния при их соотношении, мас.%: титан 87,7-91,9, алюминий 7,0-11,0, кремний 1,1-1,3, а третий катод изготавливают из сплава титана и кремния.